Brevet FR2663960A1 — publié le 19920103

STRUCTURE TEXTILE PERMETTANT DE REALISER DES ARTICLES STRATIFIES PLATS OU EN FORME. La présente invention a trait à un nouveau type de structure textile permettant de réaliser des articles stratifiés plats ou en forme, c'est-à-dire des articles à base d'une résine renforcée par des filaments ou fibres. Les articles stratifiés à base de résines synthéti- ques ont été développés depuis fort longtemps. Comme résines synthétiques permettant la réalisation de tels matériaux, on utilise soit des résines thermodur- cissables (les plus utilisées à ce jour) et qui sont des15 résines liquides constituées par des produits à masse moléculaire faible, polymérisées ou condensées dans des conditions déterminées de température et de catalyse, soit des résines thermoplastiques, tels que polyamide, polypropylène, polytéréphtalate d'éthylène, polytérephta-20 late de butylène, polystyrène, polycarbonate La présente invention vise à réaliser les matériaux stratifiés de ce dernier type. Pour réaliser des matériaux stratifiés à base de résines thermoplastiques, la solution la plus répandue consiste à incorporer à la résine, préalablement au mou- lage, des fibres courtes (entre cinq et dix millimètres), et à conditionner le mélange ainsi réalisé sous forme de30 granulés, le moulage étant réalisé à partir de ces granu- lés par injection à haute pression Une telle solution nécessite pour sa mise en oeuvre des pressions élevées, ne permet pas d'avoir des structures comportant des élé- ments fibreux de renforcement de grande longueur, et ne35 permet en général que d'obtenir des articles de surface limitée et d'apaisseur relativement importante. Une autre solution, proposée depuis quelques années (voir notamment FR-A2 548 084, 2 562 467, 2 579 133), consiste à incorporer des grains de poudre de matière thermoplastique au coeur d'une mèche de fibres continues 5 et à réaliser la structure stratifiée directement à par- tir de telles mèches, en provoquant la fusion de la ma- trice thermoplastique Une telle solution séduisante est cependant d'une grande complexité et si l'on veut obtenir une structure de renforcement ayant une grande surface,10 il est nécessaire de transformer les mèches ainsi char- gées de grains de poudre de matière plastique en une structure textile plane, nécessitant donc une opération ultérieure telle que par exemple un tissage. Or on a trouvé, et c'est ce qui fait l'objet de la présente invention, un matériau simple à réaliser, pou- vant se présenter sous la forme d'une nappe de grandes longueur et largeur, produit à grande vitesse, qui permet de réaliser des articles stratifiés à base de résines20 thermoplastiques, qui surmonte les inconvénients des solutions antérieures. D'une manière générale, l'invention concerne donc une nouvelle structure textile en forme de nappe compor- tant, d'une part, la matière textile destinée à donner les caractéristiques mécaniques à l'article stratifié formé et, d'autre part, le matériau thermoplastique des- tiné à former la matrice dudit stratifié Elle se carac- térise en ce que ledit matériau se présente sous la forme30 d'une nappe non tissée conventionnelle, constituée de filaments disposés au hasard à l'intérieur de ladite nappe, imbriqués les uns dans les autres, au moins une partie majoritaire (en poids) de ces filaments étant des filaments synthétiques à base de matière thermoplastique,35 l'autre partie, minoritaire en poids, étant constituée de filaments conventionnels pour le renforcement des strati- fiés, tels que filaments de verre, graphites, métal, polyamide aromatique Avantageusement, les filaments thermoplastiques représentent, en pourcentage en poids, de 70 à 60 % du poids de la nappe non tissée mixte formée, les filaments de renfort (verre par exemple) formant la partie complé- 5 mentaire. La liaison de la nappe mixte ainsi formée est ob- tenue de préférence en la soumettant à un traitement d'aiguilletage conventionnel, cet aiguilletage étant10 effectué: soit de manière à ne pas briser les filaments constituant la nappe, notamment lorsque l'on souhaite réaliser un stratifié en forme de plaque plane, auquel cas, on peut utiliser un aiguilletage faisant appel de15 préférence à des jets de fluide (air, eau); soit au contraire, lorsque l'on souhaite par exemple améliorer les caractéristiques de déformation de la nappe formée pour réaliser des structures stratifiées de forme complexe, on réalisera de préférence un aiguil-20 letage poussé au moyen d'aiguilles à barbes, permettant de briser les filaments continus. Si une telle nappe non tissée peut être utilisée seule, il est évident lorsque l'on souhaite réaliser des stratifiés épais, que l'on peut superposer plusieurs nappes ainsi formées jusqu'à l'épaisseur souhaitée, la superposition pouvant être faite en entrecroisant les nappes entre elles; on pourra également associer à une ou plusieurs nappes du type conforme à l'invention d'au-30 tres structures textiles (tel que par exemple un renfort additionnel constitué d'une nappe de filaments continus orientés, d'un tissu bidirectionnel). Pour la réalisation du matériau conforme à l'inven- tion, on utilisera une installation de type connu telle que celle ressortant du brevet US 3 044 146 (figure 1) ou du brevet britannique 932 482, de telles installations 5 permettant, d'une manière générale, de réaliser une structure non tissée à partir de filaments continus (pro- venant soit d'une mèche multifilamentaire préalablement formée, soit directement à la sortie de l'ensemble de formation des filaments) et qui permet:10 d'amener sous tension le faisceau de filaments soit au moyen d'un jet d'aspiration (brevet britannique), soit au moyen d'un ensemble délivreur approprié (brevet US 4 044 346 élément référencé 12); de séparer les filaments individuels dudit fais- ceau, par exemple soit au moyen d'une surface déflectrice (US 3 044 146), soit en chargeant les filaments électros- tatiquement (brevet britannique) ou en mettant en oeuvre tout autre moyen bien connu des techniciens pour la réa- lisation des nappes non tissées à partir des filaments20 multifilamentaires continus, tels que des déflecteurs oscillants, fixes, de forme concave ou convexe ou plane; de récupérer le faisceau ouvert sur une surface de réception constituée par un tapis transporteur soumis de préférence à une source d'aspiration, de telle sorte que25 les filaments se répartissent de manière désordonnée, dans toutes les directions et sur une grande largeur à ladite surface puis, de donner de la cohésion à la nappe ainsi formée en la soumettant par exemple à un traitement d'aiguil- letage et/ou à un calandrage. Pour réaliser le matériau conforme à l'invention, on délivre simultanément (par exemple au moyen d'une buse d'aspiration), deux faisceaux de filaments, l'un consti- tué d'une matière thermoplastique (polyéthylène par35 exemple) et qui, après traitement de la nappe, formera la matrice, l'autre à base de filaments destinés à consti- tuer-le renfort, constitué par exemple de filaments de verre. Le pourcentage en poids entre les deux types de filaments entrant dans le matériau, sera en général de l'ordre de 60 à 70 % en ce qui concerne les filaments thermoplastiques et de 40 à 30 % en ce qui concerne les 5 filaments de renfort (verre) Une telle proportion pour- rait être modifiée en fonction des applications envisa- gées. Par ailleurs, il pourrait être envisagé d'incorporer à l'intérieur de la nappe non tissée au cours de sa for- mation des fils de renfort additionnels, par exemple d'amener sur le tapis transporteur sur lequel les fila- ments sont déposés, une nappe de filaments continus, voire même un non-tissé, un tissu léger, une grille.15 Il pourrait également être envisagé non pas d'amener simultanément les filaments thermoplastiques et les fila- ments de renfort sur le tapis au moyen d'un seul et même système délivreur, mais de délivrer lesdits filaments au20 moyen d'éléments indépendants permettant un dépôt sous forme de couches successives sur le tapis récepteur; dans un tel cas, il sera cependant préférable de réaliser une superposition telle que la nappe de filaments des- tinée à former le renfort, se trouve emprisonnée entre25 deux nappes de filaments thermoplastiques. Par ailleurs, la nappe complexe ainsi réalisée pour- rait être utilisée comme élément de base dans des com- plexes obtenus notamment selon les techniques de couture/30 tricotage, permettant ainsi d'associer à la nappe formée des fils additionnels aussi bien dans le sens long que dans le sens travers, pouvant être soit des fils ther- moplastiques, soit des fils destinés à former le renfort, soit une combinaison de tels éléments; REVENDICATIONS 1/ Structure textile permettant de réaliser des articles stratifiés plats ou en forme, caractérisée en ce qu'elle se présente sous la forme d'une nappe comportant, d'une part, la matière textile destinée à donner les caractéristiques mécaniques à l'article stratifié formé et, d'autre part, le matériau thermoplastique destiné à former la matrice dudit stratifié, cette structure tex-10 tile se présentant sous la forme d'une nappe non tissée conventionnelle, constituée de filaments disposés au hasard à l'intérieur de ladite nappe, imbriqués les uns dans les autres, au moins une partie majoritaire en poids de ces filaments étant des filaments synthétiques15 à base de matière thermoplastique, l'autre partie, mino- ritaire en poids, étant constituée de filaments conven- tionnels pour le renforcement des stratifiés, tels que filaments de verre, graphites, métal, polyamide aromati- que 20 2/ Structure textile selon la revendication 1, ca- ractérisée en ce que les filaments thermoplastiques sont des filaments de polyéthylène représentant en pourcentage en poids de 70 à 60 % du poids de la nappe non tissée25 mixte formée, les filaments de renfort étant des fila- ments de verre formant la partie complémentaire. 3/ Matériau selon l'une des revendications 1 et 2, caractérisé en ce qu'il est soumis après réalisation à un traitement permettant de lui donner de la cohésion. 4/ Matériau selon la revendication 3, caractérisé en ce que ce traitement de cohésion est un traitement d'ai- guilletage ne brisant pas les filaments constituant la35 nappe, de préférence à un traitement d'aiguilletage par jet de fluide. / Matériau selon la revendication 3, caractérisé en ce que le traitement de liaison est un traitement d'ai- guilletage poussé, brisant les filaments continus cons- tituant la nappe et plus particulièrement adapté pour la réalisation de structures stratifiées de forme complexe, notamment par emboutissage.